(57)【要約】【課題】  被包装物から香料成分および水分が抜けにくい包装袋の製造方法を提供する。【解決手段】  Ａ層４、Ｂ層６およびＣ層１０が順に積層したフィルムを袋状とした包装袋の製造方法であって、前記Ａ層４および前記Ｃ層１０の間に前記Ｂ層６を構成する原料を溶融させる工程を含み、（１）前記Ａ層４は２軸延伸ポリプロピレン層またはポリエチレンテレフタラート層、前記Ｂ層６はポリ塩化ビニリデン層、前記Ｃ層１０はキャストポリプロピレン層またはリニアローデンシティポリエチレン層、または、（２）前記Ａ層４はポリ塩化ビニリデン層、前記Ｂ層６は２軸延伸ポリプロピレン層またはポリエチレンテレフタラート層、前記Ｃ層１０はキャストポリプロピレン層またはリニアローデンシティポリエチレン層である。【選択図】  図１
2020175957.tif 000002
【特許請求の範囲】
【請求項１】
Ａ層、Ｂ層およびＣ層が順に積層したフィルムを袋状とした包装袋の製造方法であって、
前記Ａ層および前記Ｃ層の間に前記Ｂ層を構成する原料を溶融させる工程を含み、
（１）前記Ａ層は２軸延伸ポリプロピレン層またはポリエチレンテレフタラート層、前記Ｂ層はポリ塩化ビニリデン層、前記Ｃ層はキャストポリプロピレン層またはリニアローデンシティポリエチレン層、または、（２）前記Ａ層はポリ塩化ビニリデン層、前記Ｂ層は２軸延伸ポリプロピレン層またはポリエチレンテレフタラート層、前記Ｃ層はキャストポリプロピレン層またはリニアローデンシティポリエチレン層である包装袋の製造方法。
【請求項２】
Ａ層、Ｂ層およびＣ層が順に積層したフィルムを袋状とした包装袋であって、
（１）前記Ａ層は２軸延伸ポリプロピレン層またはポリエチレンテレフタラート層、前記Ｂ層はポリ塩化ビニリデン層、前記Ｃ層はキャストポリプロピレン層またはリニアローデンシティポリエチレン層、または、（２）前記Ａ層はポリ塩化ビニリデン層、前記Ｂ層は２軸延伸ポリプロピレン層またはポリエチレンテレフタラート層、前記Ｃ層はキャストポリプロピレン層またはリニアローデンシティポリエチレン層であり、
前記Ａ層、前記Ｂ層及び前記Ｃ層の間にそれぞれ接着層を含まない包装袋。
【請求項３】
請求項２記載の包装袋を製造するための包装袋の製造方法であって、ダイレクトラミネート法を用いる工程を含む包装袋の製造方法。
【発明の詳細な説明】
【技術分野】
【０００１】
本発明は包装袋の製造方法および包装袋に関するものである。
【背景技術】
【０００２】
近年、紙おしぼりの製造工程において香料液を用いることにより賦香された紙おしぼりの製造が行われている（例えば、特許文献１参照）。また、この紙おしぼりは賦香された後、所定のサイズに切断され、包装フィルムにより包装されることにより個装されている。この紙おしぼりの包装袋としては、ポリプロピレンからなるフィルムからなる包装袋が用いられている。
【先行技術文献】
【特許文献】
【０００３】
【特許文献１】特開２０１７−４２３８９号公報
【発明の概要】
【発明が解決しようとする課題】
【０００４】
しかし、ポリプロピレンのフィルムからなる包装袋を用いた場合、フィルムを介して賦香された紙おしぼりから香料成分が抜けるため、長期間の保管には適していなかった。また、紙おしぼりの長期間の保管する際には、おしぼりが十分に水分を含んだ状態で保管する必要がある。
本発明の目的は、被包装物から香料成分および水分が抜けにくい包装袋の製造方法および包装袋を提供することである。
【課題を解決するための手段】
【０００５】
本発明者らは、上記課題に鑑みて鋭意検討を重ねた結果、所定の種類の層を３層含んでなるフィルムにより形成される包装袋により上記目的を達成できることを見出し、本発明を完成させるに至った。
【０００６】
即ち、本発明によれば、
（１）  Ａ層、Ｂ層およびＣ層が順に積層したフィルムを袋状とした包装袋の製造方法であって、前記Ａ層および前記Ｃ層の間に前記Ｂ層を構成する原料を溶融させる工程を含み、（１）前記Ａ層は２軸延伸ポリプロピレン層またはポリエチレンテレフタラート層、前記Ｂ層はポリ塩化ビニリデン層、前記Ｃ層はキャストポリプロピレン層またはリニアローデンシティポリエチレン層、または、（２）前記Ａ層はポリ塩化ビニリデン層、前記Ｂ層は２軸延伸ポリプロピレン層またはポリエチレンテレフタラート層、前記Ｃ層はキャストポリプロピレン層またはリニアローデンシティポリエチレン層である包装袋の製造方法、
（２）  Ａ層、Ｂ層およびＣ層が順に積層したフィルムを袋状とした包装袋であって、（１）前記Ａ層は２軸延伸ポリプロピレン層またはポリエチレンテレフタラート層、前記Ｂ層はポリ塩化ビニリデン層、前記Ｃ層はキャストポリプロピレン層またはリニアローデンシティポリエチレン層、または、（２）前記Ａ層はポリ塩化ビニリデン層、前記Ｂ層は２軸延伸ポリプロピレン層またはポリエチレンテレフタラート層、前記Ｃ層はキャストポリプロピレン層またはリニアローデンシティポリエチレン層であり、前記Ａ層、前記Ｂ層及び前記Ｃ層の間にそれぞれ接着層を含まない包装袋、
（３）  （２）記載の包装袋を製造するための包装袋の製造方法であって、ダイレクトラミネート法を用いる工程を含む包装袋の製造方法
が提供される。
【発明の効果】
【０００７】
本発明の包装袋によれば、被包装物から香料成分および水分が抜けにくい包装袋の製造方法および包装袋を提供することができる。
【図面の簡単な説明】
【０００８】
【図１】本発明に用いるフィルムの積層構成を示す模式図である。
【発明を実施するための形態】
【０００９】
以下、本発明の包装袋について説明する。本発明の包装袋は、２軸延伸ポリプロピレン（ＯＰＰ）層とポリ塩化ビニリデン（ＰＶＤＣ）層との積層体またはポリエチレンテレフタラート（ＰＥＴ）層とポリ塩化ビニリデン（ＰＶＤＣ）層との積層体に、キャストポリプロピレン（ＣＰＰ）層またはリニアローデンシティポリエチレン（Ｌ−ＬＤＰＥ）層が積層したフィルムを袋状としたものである。
【００１０】
図１は、フィルムの構成を示す模式図である。図１に示すように本発明に用いるフィルム２は、Ａ層４およびＢ層６を有する積層体８と、キャストポリプロピレン層またはリニアローデンシティポリエチレン層１０（以下、「Ｃ層１０」ということがある。）を有している。
【００１１】
ここで、積層体８は、２軸延伸ポリプロピレン層およびポリ塩化ビニリデン層を有するＫＯＰフィルムまたはポリエチレンテレフタラート層およびポリ塩化ビニリデン層を有するＫＥＴフィルムである。
【００１２】
また、積層体８においてＡ層４がポリ塩化ビニリデン層である場合には、Ｂ層６が２軸延伸ポリプロピレン層またはポリエチレンテレフタラート層、Ｂ層６がポリ塩化ビニリデン層である場合には、Ａ層４が２軸延伸ポリプロピレン層またはポリエチレンテレフタラート層である。これらのなかでも、Ａ層４がポリ塩化ビニリデン層、Ｂ層６が延伸ポリプロピレン層またはポリエチレンテレフタレート層であることが好ましい。
【００１３】
積層体８の厚みは、フィルム２を包装袋とした場合に、被包装物から香料成分および水分が抜けにくくなり、長期保管が可能となる観点から、好ましくは５μｍ以上、より好ましくは１０μｍ以上であり、好ましくは８０μｍ以下である。また、積層体８が２軸延伸ポリプロピレン層とポリ塩化ビニリデン層との積層体である場合の厚みは１５μｍ以上８０μｍ以下であることがさらに好ましく、積層体８がポリエチレンテレフタラート層とポリ塩化ビニリデン層との積層体である場合の厚みは１０μｍ以上８０μｍ以下であることがさらに好ましい。
【００１４】
また、Ｃ層１０の厚みは、フィルム２を包装袋とした場合に、被包装物から香料成分および水分が抜けにくくなり、長期保管が可能となる観点から、好ましくは１０μｍ以上、より好ましくは１５μｍ以上、さらに好ましくは２０μｍ以上であり、好ましくは８０μｍ以下である。
【００１５】
また、本発明に用いるフィルムの水蒸気透過度は、フィルム２を包装袋とした場合に、被包装物から香料成分および水分が抜けにくくなり、長期保管が可能になるという観点から、好ましくは４．０ｇ／（ｍ２・ｄａｙ）以下、より好ましくは、３．６ｇ／（ｍ２・ｄａｙ）以下である。なお、水蒸気透過度は、ＪＩＳＫ７１２９−５：２０１６に基づいて、４０℃、相対湿度９０％の条件にて測定を行った値である。
なお、フィルム２を包装袋とした場合に、被包装物から香料成分および水分が抜けにくくなることにより、４０℃の保管条件において３か月以上の保管が可能となる。
【００１６】
本発明に用いるフィルムの製造方法は、特に限定されないが、積層体８とＣ層１０とを積層させる方法が好ましく、ドライラミネート法、押出しラミネート法、ダイレクトラミネート法など公知の方法を採用することができる。これらのなかでも積層体８とＣ層１０との間に接着層を必要としない観点から、ダイレクトラミネート法が好ましい。なお、積層体８としては、ＯＰＰ層またはＰＥＴ層とＰＶＤＣ層とを公知の方法により積層させることにより得てもよいし、市販のＫＯＰフィルムやＫＥＴフィルムを用いてもよい。
また、本発明においてＯＰＰ層は２軸延伸ポリプロピレンを、ＰＥＴ層はポリエチレンテレフタレートを、ＰＶＤＣ層はポリ塩化ビニリデンを、ＣＰＰ層はキャストポリプロピレンを、Ｌ−ＬＤＰＥ層は直鎖状低密度ポリエチレンをそれぞれ主成分とする層であればよく、それぞれの層は本発明の目的を阻害しない範囲で他の成分を含んでいてもよい。
【００１７】
なお、積層体８とＣ層１０とを積層させてフィルム２を得る方法以外の方法であっても、Ａ層、Ｂ層およびＣ層を積層させることができる方法であれば制限なく採用することができる。例えば、Ａ層４を構成するフィルムおよびＣ層１０構成するキャストポリプロピレンフィルムを予め作製し、Ａ層４およびＣ層１０の間にＢ層６を構成する原料を溶融させ押出しラミネート法によりフィルム２を得てもよい。
また、本発明の効果を阻害しない範囲でＡ層４とＢ層６との間、Ｂ層６とＣ層１０との間に接着層を設けてもよい。
【００１８】
また、本発明の効果を阻害しない範囲でフィルム２の表面や裏面に和紙により構成される層やアルミ素材により構成される層等の種々の素材から構成される層を積層させてもよい。また、Ａ層４、Ｂ層６、Ｃ層１０または種々の素材から構成される層にパッケージ印刷等の印刷を行ってもよい。また、表面にマット加工等を行ってもよい。
【００１９】
本発明の包装袋は、上記のフィルム２を袋状とすることにより得られる。フィルムを袋状とする方法としては、フィルム２を矩形等の所定の形状に切断し、筒状等にすることにより重なったフィルムの周縁部をヒートシールすることにより袋状とすることができる。
また、ヒートシールの態様としては、特に限定されず、側面シール、スティック型シール、三方シール、四方シール、封筒貼りシール、ピローシール、ガゼット等を用いることができる。
【００２０】
また、本発明の包装袋により被包装物を密封包装する方法としては、特に限定されないが、投入するための開口部を残して所定の形状に切断されたフィルム２のヒートシールを行うことにより筒状または袋状とし、開口部から被包装物を投入して最後に開口部をヒートシールする方法；フィルム２を筒状等にすることにより重なったフィルム２の間に被包装物を配置し、フィルム２における被包装物の周縁部をヒートシールする方法などが挙げられる。これにより、被包装物の個装体を得ることができる。
【００２１】
また、本発明の包装袋により密封包装する被包装物としては、特に限定されないが、香料成分を含む香気製品や水分を十分に含む製品が好ましく、たとえば、アロマシート、おしぼり（特に香料成分を含むおしぼり）等が挙げられる。おしぼりの材質は特に限定されず、紙製おしぼり、不織布製おしぼりおよび布製おしぼりなど公知のおしぼりを密封包装することができる。また、接着性の観点から、フィルム２のＣ層１０側が内側（被包装物側）となるように被包装物を密封包装することが好ましい。
【００２２】
また、香料成分としては、特に限定されないが、たとえば、シトラス、ペパーミント、ラベンダー、クロモジ、ニオイコブシ、ヒノキ、スギ、モミ等の香りを有する香料成分が挙げることができ、これらの香りを有するアロマオイル等を用いることができる。
【００２３】
本発明の包装袋によれば、被包装物から香料成分および水分が抜けにくくなり、長期保管を可能とすることができる。また、本発明に用いるフィルムは加工性に優れるため、被包装物を包装する包装袋とする際にラインスピードを上げた状態で製造を行うことができる。
【実施例】
【００２４】
以下に、実施例を挙げて本発明を説明するが、本発明はこれに限定されるものではない。なお、本実施例における部および％は、特記しない限り重量基準である。
【００２５】
実施例および比較例においては、フィルムの水蒸気透過度の測定、保湿性試験および保香性試験を行った。また、下記において実施例および比較例記載のフィルムＡ〜Ｄを用いて評価を行った。
【００２６】
（実施例１）
実施例１のフィルムＡとしては、ＯＰＰ層とＰＶＤＣ層とを有する積層体にＣＰＰ層を積層させたフィルムであって、積層体の厚さが２０μｍ、ＣＰＰ層の厚さが３０μｍのフィルムを用いた。なお、フィルムＡは図１におけるＡ層がＰＶＤＣ層、Ｂ層がＯＰＰ層、Ｃ層がＣＰＰ層であるフィルムである。また、下記においてヒートシールする場合にはＣＰＰ層を内側（おしぼり側）にしてヒートシールを行い、包装袋を形成した。
【００２７】
（実施例２）
実施例２のフィルムＢとしては、ＰＥＴ層とＰＶＤＣ層とを有する積層体にＣＰＰ層を積層させたフィルムであって、積層体の厚さが１２μｍ、ＣＰＰ層の厚さが３０μｍのフィルムを用いた。なお、フィルムＢは図１におけるＡ層がＰＶＤＣ層、Ｂ層がＰＥＴ層、Ｃ層がＣＰＰ層であるフィルムである。また、下記においてヒートシールする場合にはＣＰＰ層を内側（おしぼり側）にしてヒートシールを行い、包装袋を形成した。
【００２８】
（比較例１）
比較例１のフィルムＣとしては、厚さ２５μｍのＯＰＰ層に９ｇの和紙を積層させたものを用いた。なお、下記においてヒートシールする場合にはＯＰＰ層を内側（おしぼり側）にしてヒートシールを行い、包装袋を形成した。
【００２９】
（比較例２）
比較例２のフィルムＤとしては、厚さ２０μｍのＯＰＰ層と厚さ２０μｍのＣＰＰ層とを積層させたフィルムを用いた。なお、下記においてヒートシールする場合にはＣＰＰ層を内側（おしぼり側）にしてヒートシールを行い、包装袋を形成した。
また、フィルムの水蒸気透過度の測定、保湿性試験および保香性試験は次のように行った。
【００３０】
（水蒸気透過度の測定）
フィルムＡ〜Ｄについて、ＪＩＳＫ７１２９−５：２０１６に基づいて４０℃、相対湿度９０％の条件にて水蒸気透過度の測定を行った。結果を表２に示す。
【００３１】
（保湿性試験）
フィルムＡ〜Ｄをそれぞれヒートシールすることにより不織布製のおしぼり（サイズ：２５５ｍｍ×２７０ｍｍ）を包装袋内に密封包装し、それぞれについて乾燥機にて４０℃の条件にて加温保管した。保管前の重量と保管後の重量とを測定し、重量減少量から脱湿速度を求めた。結果を表２に示す。脱湿速度の値が小さいほど包装袋の保湿性が高いことを示す。
【００３２】
また、脱湿速度からフィルムＡ〜Ｄを用いた包装袋により密封包装されたおしぼりの推定使用期限を算出した。ここで、表１に示すようにおしぼりの水分量と使用感の評価から、含水率が１００％を下回ると使用感に劣り、乾いていると判断される。なお、表１に記載の結果は、２５５ｍｍ×２７０ｍｍ、乾燥重量が３．０ｇである不織布製のおしぼりを表１記載の含水量（含水率）として手触りによる使用感の評価を行い、下記評価基準により評価した結果である。
＜評価基準＞
○：おしぼりが十分に湿っている
△：おしぼりがやや乾いている
×：おしぼりが乾いている
【００３３】
【表１】
2020175957.tif 000003
上記の脱湿速度でおしぼりの含水率が１００％となる期間を算出し、これを４０℃におけるおしぼりの推定使用期限として求めた。結果を表２に示す。
【００３４】
表２に示すようにフィルムＡまたはＢにより構成される包装袋を用いた場合のおしぼりの推定使用期限が３〜５か月となり、フィルムＣまたはＤにより構成される包装袋を用いた場合のおしぼりの推定使用期限である１〜２か月よりも長期の保管が可能となることが分かった。
【００３５】
（保香性試験）
フィルムＡ〜Ｄをそれぞれヒートシールすることにより賦香した不織布製のおしぼり（サイズ：２５５ｍｍ×２７０ｍｍ）を包装袋内に密封包装し、それぞれについて密封容器に入れ、２３℃、相対湿度５０％の条件で保管した。保管開始から１日後、２日後、６日後および１７日後に密封容器内の臭いの有無を確認し、下記評価基準により評価した。結果を表２に示す。臭いがないほど包装袋の保香性が高いことを示す。
＜評価基準＞
Ａ：臭わない
Ｂ：少し臭う
Ｃ：激しく臭う
【００３６】
【表２】
2020175957.tif 000004
【００３７】
表２に示す結果よりフィルムＡ（実施例１）およびフィルムＢ（実施例２）は、フィルムＣ（比較例１）およびフィルムＤ（比較例２）よりも水蒸気透過度が低く、さらにフィルムＡ（実施例１）およびフィルムＢ（実施例２）を用いた包装袋は、フィルムＣ（比較例１）およびフィルムＤ（比較例２）を用いた包装袋よりも保湿性および保香性に優れることが分かった。
【符号の説明】
【００３８】
２…フィルム、４…Ａ層、６…Ｂ層、８…積層体、１０…Ｃ層
【図１】
2020175957.tif 000005